【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
（ａ）（ｉ）約１５〜約７５重量％の少なくとも１種の熱可塑性ポリエステル連続相、
および
（ｉｉ）約２５〜約８５重量％の少なくとも１種のポリ（メタ）アクリレート
またはポリエチレン／（メタ）アクリレートゴム分散相であって、前記ゴムが、
少なくとも１種の過酸化物フリーラジカル開始剤および少なくとも１種の有機多価
オレフィン助剤により動的に架橋される、ゴム分散相、
を含む溶融加工可能な熱可塑性加硫物組成物を約７０〜約９９重量％と、
（ｂ）式（Ｉ）のホスフィン酸塩および／または式（ＩＩ）のジスホスフィン酸塩
【化１】
2010509485.tif 000001
［式中、Ｒ１およびＲ２は、同一であっても異なってもよく、水素、直鎖もしくは分枝鎖のＣ１〜Ｃ６アルキル、および／またはアリールであり、Ｒ３は、直鎖もしくは分枝鎖のＣ１〜Ｃ１０−アルキレン、Ｃ６〜Ｃ１０−アリーレン、−アルキルアリーレンまたは−アリールアルキレンであり、Ｍは、カルシウムイオン、マグネシウムイオン、アルミニウムイオン、および／または亜鉛イオンであり、ｍは２〜３であり、ｎは１または３であり、そしてｘは１または２である］、および／またはそれらのポリマーを含む少なくとも１種の難燃剤を約１〜約３０重量％と、
を含む難燃性熱可塑性エラストマー組成物であって、
ここで、（ａ）および（ｂ）の重量パーセントは（ａ）と（ｂ）との総重量に基づき、（ｉ）および（ｉｉ）の重量パーセントは（ｉ）と（ｉｉ）との総重量に基づく、組成物。
【請求項２】
請求項１に記載の組成物を含む、成型物品、押出成形物品または成形物品。
【請求項３】
請求項１に記載の組成物を含むコーティングを備える、ワイヤまたはケーブル。
【請求項４】
請求項１に記載の組成物を含むコーティングを備える、自動車用主ケーブル。
【請求項５】
１種もしくはそれ以上の非晶質ポリマーをさらに含む請求項１に記載の組成物を含む、成型物品、押出成形物品または成形物品。
【請求項６】
１種もしくはそれ以上の非晶質ポリマーをさらに含む請求項１に記載の組成物を含むコーティングを備える、ワイヤまたはケーブル。
【請求項７】
１種もしくはそれ以上の非晶質ポリマーをさらに含む請求項１に記載の組成物を含むコーティングを備える、自動車用主ケーブル。
【手続補正２】
【補正対象書類名】明細書
【補正対象項目名】００６６
【補正方法】変更
【補正の内容】
【００６６】
【表１】
2010509485.tif 000002
本発明は以下の実施の態様を含むものである。
１．  （ａ）（ｉ）約１５〜約７５重量％の少なくとも１種の熱可塑性ポリエステル連続相、
および
（ｉｉ）約２５〜約８５重量％の少なくとも１種のポリ（メタ）アクリレート
またはポリエチレン／（メタ）アクリレートゴム分散相であって、前記ゴムが、
少なくとも１種の過酸化物フリーラジカル開始剤および少なくとも１種の有機多価
オレフィン助剤により動的に架橋される、ゴム分散相、
を含む溶融加工可能な熱可塑性加硫物組成物を約７０〜約９９重量％と、
（ｂ）式（Ｉ）のホスフィン酸塩および／または式（ＩＩ）のジスホスフィン酸塩
【化２】
2010509485.tif 000003
［式中、Ｒ１およびＲ２は、同一であっても異なってもよく、水素、直鎖もしくは分枝鎖のＣ１〜Ｃ６アルキル、および／またはアリールであり、Ｒ３は、直鎖もしくは分枝鎖のＣ１〜Ｃ１０−アルキレン、Ｃ６〜Ｃ１０−アリーレン、−アルキルアリーレンまたは−アリールアルキレンであり、Ｍは、カルシウムイオン、マグネシウムイオン、アルミニウムイオン、および／または亜鉛イオンであり、ｍは２〜３であり、ｎは１または３であり、そしてｘは１または２である］、および／またはそれらのポリマーを含む少なくとも１種の難燃剤を約１〜約３０重量％と、
を含む難燃性熱可塑性エラストマー組成物であって、
ここで、（ａ）および（ｂ）の重量パーセントは（ａ）と（ｂ）との総重量に基づき、（ｉ）および（ｉｉ）の重量パーセントは（ｉ）と（ｉｉ）との総重量に基づく、組成物。
２．  難燃剤が、ホスフィン酸アルミニウム、ジエチルホスフィン酸アルミニウムおよび／またはジエチルホスフィン酸亜鉛である前記１に記載の熱可塑性エラストマー組成物。
３．  難燃剤の粒径（Ｄ９０値）が１００ミクロン以下である前記１に記載の熱可塑性エラストマー組成物。
４．  難燃剤の粒径（Ｄ９０値）が２０ミクロン以下である前記１に記載の熱可塑性エラストマー組成物。
５．  熱可塑性加硫物組成物（ａ）が約８０重量％〜約９８重量％の量で存在し、難燃剤（ｂ）が約２重量％〜約２０重量％の量で存在する前記１に記載の熱可塑性エラストマー組成物。
６．  熱可塑性加硫物組成物（ａ）が約８５重量％〜約９７重量％の量で存在し、難燃剤（ｂ）が約３重量％〜約１５重量％の量で存在する前記１に記載の熱可塑性エラストマー組成物。
７．  熱可塑性加硫物が、約１５重量％〜約６０重量％の成分（ｉ）と、約４０重量％〜約８５重量％の成分（ｉｉ）とを含む前記１に記載の熱可塑性エラストマー組成物。
８．  １種もしくはそれ以上の熱安定剤および／または酸化防止剤をさらに含む前記１に記載の熱可塑性エラストマー組成物。
９．  １種もしくはそれ以上の表面改質剤および／または金属不活性化剤をさらに含む前記１に記載の熱可塑性エラストマー組成物。
１０．  １種もしくはそれ以上の表面改質剤および／または金属不活性化剤をさらに含む前記８に記載の熱可塑性エラストマー組成物。
１１．  １種もしくはそれ以上の非晶質ポリマーをさらに含む前記１に記載の熱可塑性エラストマー組成物。
１２．  １種もしくはそれ以上の非晶質ポリマーが、ポリカーボネート、ポリ（メチル（メタ）アクリレート）、および／またはポリアリレートである前記１１に記載の熱可塑性エラストマー組成物。
１３．  １種もしくはそれ以上の表面改質剤および／または金属不活性剤および／または熱安定剤および／または酸化防止剤をさらに含む前記１１に記載の熱可塑性エラストマー組成物。
１４．  熱可塑性ポリエステル連続相（ｉ）が、少なくとも１種のコポリエーテルエステルエラストマーを含む前記１に記載の熱可塑性エラストマー組成物。
１５．  コポリエーテルエステルエラストマーが、ポリ（テトラメチレンオキシド）グリコール、イソフタル酸および／またはテレフタル酸、ならびに１，４−ブタンジオールおよび／または１，３−プロパンジオールを含むモノマーから調製される前記１４に記載の熱可塑性エラストマー組成物。
１６．  コポリエーテルエステルエラストマーが、ポリ（トリメチレンオキシド）グリコール、イソフタル酸および／またはテレフタル酸、ならびに１，４−ブタンジオールおよび／または１，３−プロパンジオールを含むモノマーから調製される前記１４に記載の熱可塑性エラストマー組成物。
１７．  フリーラジカル開始剤が、２，５−ジメチル−２，５−ジ−（ｔ−ブチルペルオキシ）−３−ヘキシン、ｔ−ブチルペルオキシベンゾエート、２，５−ジメチル−２，５−ジ−（ｔ−ブチルペルオキシ）−２，５−ジメチルヘキサン、ジクミルペルオキシド、およびα，α−ビス（ｔ−ブチルペルオキシ）−２，５−ジメチルヘキサンのうちの１つもしくはそれ以上である前記１に記載の熱可塑性エラストマー組成物。
１８．  有機多官能性架橋助剤が、ジエチレングリコールジアクリレート、ジエチレングリコールジメタクリレート、Ｎ，Ｎ’−ｍ−フェニレンジマレイミド、トリアリルイソシアヌレート、トリメチロールプロパントリメタクリレート、テトラアリルオキシエタン、トリアリルシアヌレート、テトラメチレンジアクリレート、およびポリエチレングリコールジメタクリレートのうちの１つもしくはそれ以上である前記１に記載の熱可塑性エラストマー組成物。
１９．  ゴム分散相が、少なくとも１種のポリ（ペルフルオロアルキル（メタ）アクリレート）を含む前記１に記載の熱可塑性エラストマー組成物。
２０．  前記１に記載の組成物を含む、成型物品、押出成形物品または成形物品。
２１．  前記１に記載の組成物を含むコーティングを含むワイヤまたはケーブル。
２２．  前記１に記載の組成物を含むコーティングを含む自動車用主ケーブル。
２３．  前記１１に記載の組成物を含む、成型物品、押出成形物品または成形物品。
２４．  前記１１に記載の組成物を含むコーティングを含むワイヤまたはケーブル。
２５．  前記１１に記載の組成物を含むコーティングを含む自動車用主ケーブル。